(57)【要約】【課題】引張強さが３５００ＭＰａ以上の高強度のステンレス鋼極細線を製造することができる高強度ステンレス鋼極細線の製造方法を提供する。【解決手段】ステンレス鋼素線を、中間伸線加工した後、１０００乃至１１００℃の高温で高温中間熱処理し、次いで、前記素線に対し、中間伸線加工と４００乃至５５０℃の低温での低温中間熱処理とを施し、その後、前記素線に対し、仕上伸線加工と４００乃至５５０℃の低温での低温仕上熱処理とを、１又は複数回繰り返す。最終高温中間熱処理から低温中間熱処理までの中間伸線加工における真歪みε１が４．２以上、低温中間熱処理から最終低温仕上熱処理までの仕上伸線加工における真歪みε２が１．４以上、ε１＋ε２が６．８以上である。【選択図】図３
2013047367.tif 000002
【特許請求の範囲】
【請求項１】
ステンレス鋼素線を、中間伸線加工を、１０００乃至１１００℃の高温中間熱処理と組み合わせて又は単独で、１回又は複数回繰り返した後、１０００乃至１１００℃の高温で最終高温中間熱処理する工程と、
次いで、前記素線に対し、中間伸線加工した後、４００乃至５５０℃の低温で低温中間熱処理を施す工程と、
その後、前記素線に対し、仕上伸線加工と前記仕上伸線加工後の素線に対し４００乃至５５０℃の低温での低温仕上熱処理とを交互に１回又は複数回施す工程と、
を有し、
前記最終高温中間熱処理から低温中間熱処理までの中間伸線加工における真歪みε１が４．２以上、前記低温中間熱処理から最終低温仕上熱処理までの仕上伸線加工における真歪みε２が１．４以上、ε１＋ε２が６．８以上であることを特徴とする高強度ステンレス鋼極細線の製造方法。
【発明の詳細な説明】
【技術分野】
【０００１】
本発明は、精密フィルタ及びスクリーン印刷用メッシュ等の金網用素線に使用される極細線の製造方法に関し、特に高強度オーステナイト系ステンレス鋼からなる極細線の製造方法に関する。
【背景技術】
【０００２】
スクリーン印刷用メッシュ及び精密フィルタ等の金網素線として、高強度オーステナイト系ステンレス鋼極細線が使用されている（特許文献１及び特許文献２）。
【０００３】
特許文献１に記載された高強度ステンレス鋼極細線においては、線径が５．５ｍｍのＳＵＳ３０４ステンレス鋼線を伸線加工し、線形が０．１ｍｍの鋼線とし、次いで、１０００〜１１５０℃の高温で固溶化熱処理（焼鈍）を施し、再度伸線加工して線径が０．０５ｍｍの鋼線を得、この加工焼鈍処理を繰り返して、線径が２０〜３０μｍの極細線を得ている。固溶化熱処理は、不活性ガスを流した連続焼鈍炉で、１０００〜１１５０℃の温度に鋼線を加熱し、水素ガス及び窒素ガス中で急冷する。最終伸線工程の後は、固溶化熱処理を施さない（特許文献１の段落０００７）。
【０００４】
特許文献２に記載された高強度ステンレス鋼極細線においては、ＳＵＳ３０４，ＳＵＳ３１６等のオーステナイト系ステンレス鋼の鋼線を、連続伸線により、９０％以上の加工率で細径化し、連続伸線後に４００〜７００℃で低温熱処理することにより製造している。
【先行技術文献】
【特許文献】
【０００５】
【特許文献１】特開２０００−２４８３４２号公報
【特許文献２】特許第３８６３４４４号
【発明の概要】
【発明が解決しようとする課題】
【０００６】
しかしながら、従来の製造方法により製造されたステンレス鋼極細線は、引張強さが高々３２００ＭＰａであり、それを超えるような高強度のステンレス鋼極細線を得ることができなかった。そこで、スクリーン印刷用メッシュ及び精密フィルタ等の素材として、引張強さが３５００ＭＰａ以上の高強度ステンレス鋼極細線の開発が要望されている。
【０００７】
本発明はかかる問題点に鑑みてなされたものであって、引張強さが３５００ＭＰａ以上の高強度のステンレス鋼極細線を製造することができる高強度ステンレス鋼極細線の製造方法を提供することを目的とする。
【課題を解決するための手段】
【０００８】
本発明に係る高強度ステンレス鋼極細線の製造方法は、ステンレス鋼素線を、中間伸線加工を、１０００乃至１１００℃の高温中間熱処理と組み合わせて又は単独で、１回又は複数回繰り返した後、１０００乃至１１００℃の高温で最終高温中間熱処理する工程と、
次いで、前記素線に対し、中間伸線加工した後、４００乃至５５０℃の低温で低温中間熱処理を施す工程と、
その後、前記素線に対し、仕上伸線加工と前記仕上伸線加工後の素線に対し４００乃至５５０℃の低温での低温仕上熱処理とを交互に１回又は複数回施す工程と、
を有し、
前記最終高温中間熱処理から低温中間熱処理までの中間伸線加工における真歪みε１が４．２以上、前記低温中間熱処理から最終低温仕上熱処理までの仕上伸線加工における真歪みε２が１．４以上、ε１＋ε２が６．８以上であることを特徴とする。
【発明の効果】
【０００９】
本発明によれば、伸線加工と、４００乃至５５０℃の低温での熱処理とを、繰り返すことにより、低温熱処理により引張強度を上昇させた後、更に伸線加工した後、低温熱処理して、更に、引張強さを上昇させることができる。このため、本発明により、延性を低下させることなく、高強度のステンレス鋼極細線を得ることができる。
【図面の簡単な説明】
【００１０】
【図１】横軸に熱処理温度をとり、縦軸に引張強さをとって、伸線工程における中間焼鈍温度と、仕上焼鈍後の引張強さとの関係を示す図である。
【図２】横軸に熱処理温度をとり、縦軸に引張強さをとって、伸線工程における中間焼鈍温度と、仕上焼鈍後の引張強さとの関係を示す図である。
【図３】横軸に熱処理温度をとり、縦軸に引張強さをとって、伸線工程における中間焼鈍温度と、仕上焼鈍後の引張強さとの関係を示す図である。
【発明を実施するための形態】
【００１１】
以下、本発明の実施形態について、詳細に説明する。本発明のステンレス鋼極細線の組成は、ＳＵＳ３０４等のオーステナイト系ステンレス鋼であり、組成自体は従来から公知のものである。また、この極細線の直径は、例えば、４０μｍ以下、特に１５乃至３０μｍである。
【００１２】
本発明においては、真空炉においてステンレス鋼の溶鋼を溶製し、真空アーク再溶解炉（ＶＡＲ）にて精錬した後、鋳造する。その後、鋳塊を鍛造し、例えば、直径が５．５ｍｍの素線に圧延する。その後、この素線を１０００乃至１１００℃の温度に加熱して固溶化のために高温熱処理を行う（第１高温熱処理）。次いで、この素線を中間伸線加工して例えば直径を１．２ｍｍにした後、１０００乃至１１００℃の高温で熱処理する（第２高温熱処理又は高温中間熱処理）。
【００１３】
次いで、得られた素線を、伸線加工し、４００乃至５５０℃の低温で熱処理し、更に、再度伸線加工し、４００乃至５５０℃の低温で熱処理するというように、伸線加工と、４００乃至５５０℃の低温熱処理との組み合わせを複数回繰り返す。
【００１４】
具体的には、本発明の伸線加工工程及び熱処理工程は、以下のように行う。
（１）例えば、直径が５．５ｍｍの素線に対し、１０００乃至１１００℃に加熱して、固溶化のための高温熱処理を行う。
（２）次いで、この素線を中間伸線加工し、その後、１０００乃至１１００℃の高温で高温中間熱処理を行う。この中間伸線加工及び高温中間熱処理の組み合わせは、１又は複数回繰り返す。又は、中間伸線加工を複数回繰り返した後、高温中間熱処理を実施してもよい。従って、中間伸線加工を、１０００乃至１１００℃の高温中間熱処理と組み合わせて又は単独で、１回又は複数回繰り返すことになる。その後、１０００乃至１１００℃の高温で最終高温中間熱処理する。これらの高温中間熱処理は、素線における冷間加工性を回復させるためのものである。最終高温中間熱処理のときの素線の直径は、例えば、１．２ｍｍである。
（３）その後、上記工程の最終高温中間熱処理を行った後、更に中間伸線加工し、その後、４００乃至５５０℃の低温で低温中間熱処理を行う。この中間伸線加工により、低温中間熱処理のときの素線の直径は、例えば、０．１ｍｍである。
（４）その後、素線に対し、更に仕上伸線加工し、その後、４００乃至５５０℃の低温で低温仕上熱処理を行う。この仕上伸線加工及び低温仕上熱処理の組み合わせは、１又は複数回繰り返す。最終低温仕上熱処理後の製品極細線の直径は、例えば、０．０２ｍｍである。本発明においては、低温中間熱処理→第１次仕上伸線加工→第１次低温仕上熱処理により、又は低温中間熱処理→第１次仕上伸線加工→第１次低温仕上熱処理→第２次仕上伸線加工→第２次低温仕上熱処理のように、伸線加工及び低温熱処理を、複数回繰り返すことにより、低温熱処理により強度を上昇させた素線を更に伸線加工及び低温熱処理により、強度を上昇させる。なお、上述のごとく、低温中間熱処理の直前の伸線加工を中間伸線加工といい、低温中間熱処理の直後の伸線加工を第１次仕上伸線加工といっているが、中間伸線加工と仕上伸線加工との間に、名称以外、実質的な相違はない。但し、極細線の製造方法において、通常、線径が０．１ｍｍになるまで伸線加工する場合の工程は、中間伸線加工といい、０．１ｍｍ未満の線径になるまで伸線加工する場合の工程を、仕上伸線加工ということが多い。例えば、スクリーンメッシュは、線径が０．０１１ｍｍ（１１μｍ）〜０．０１９ｍｍ（１９μｍ）のものが市販されている。よって、前述のごとく、線径が０．０２ｍｍになるまで伸線加工することは、仕上伸線加工の範疇に入る。いずれにしろ、本発明においては、最終高温中間熱処理の後、伸線加工と低温熱処理とを複数回繰り返すことに特徴がある。
（５）最終高温中間熱処理から、低温中間熱処理までの間に行われる中間伸線加工における真歪みε１は４．２以上である。
（６）低温中間熱処理から、最終低温仕上熱処理までの間に行われる１又は複数回の仕上伸線加工の全体における真歪みε２は１．４以上である。
（７）また、ε１＋ε２は６．８以上である。このε１＋ε２は、最終高温中間熱処理から、最終低温仕上熱処理までの間に行われる中間伸線加工及び仕上伸線加工の全体における真歪みである。
【００１５】
この伸線加工と、４００乃至５５０℃の低温での低温熱処理とを複数回繰り返すことにより、例えば、線径が４０μｍ以下、好ましくは１５乃至３０μｍの極細線を得る。
【００１６】
次に、各数値限定理由について説明する。
（１）最終高温中間熱処理の温度：１０００乃至１１００℃
最終高温中間熱処理の温度が１０００乃至１１００℃である。この理由は、前記最終中間熱処理は、所謂固溶化熱処理としての意味をもつものであり、この固溶化熱処理により十分な冷間加工性を持たせるために、１０００乃至１１００℃に加熱する。
（２）低温中間熱処理温度：４００乃至５５０℃
最終高温中間熱処理の後、中間伸線加工し、その後、４００乃至５５０℃の温度で低温中間熱処理を行う。これは、低温で熱処理することに伴う歪み時効より、素線の強度（引張強さ）を向上させ、後工程の仕上伸線加工及び低温仕上熱処理により、更に、強度を向上させるためである。低温中間熱処理の温度が４００℃未満であると、強度の上昇を殆ど得ることができない。低温中間熱処理の温度が５５０℃を超えると、従来と同様の高温における熱処理となり、低温熱処理することの効果が得られない。
（３）低温仕上熱処理温度：４００乃至５５０℃
仕上伸線加工後の熱処理においても、素線を４００乃至５５０℃の低温にて、熱処理する。これは、歪み時効を更に促進させ、強度の上昇を図るためである。
（４）真歪みε１：４．２以上
真歪みε１は４．２以上であることが必要である。真歪みε１が４．２未満であると、加工硬化による強度上昇が不足し、３５００ＭＰａ以上の引張強さを持つ製品極細線を得ることができない。
（５）真歪みε２：１．４以上
真歪みε２が１．４未満であると、低温歪み時効後の伸線加工による強度上昇が不足し、３５００ＭＰａ以上の引張強さを持つ製品極細線を得ることができない。従って、真歪みε２は１．４以上であることが必要である。
（６）ε１＋ε２：６．８以上
最終高温中間熱処理の後、最終仕上熱処理までの間の伸線加工の真歪みε１＋ε２は６．８以上であることが必要である。真歪みε１＋ε２が６．８未満であると、同様に、３５００ＭＰａ以上の引張強さを持つ製品極細線を得ることができない。
【００１７】
本発明においては、最終高温中間熱処理の後、中間伸線加工及び低温中間熱処理を実施し、更に仕上伸線加工及び仕上低温熱処理を１又は複数回繰り返すことにより、延性を低下させることなく、極細線の強度を著しく高めることができる。特に、低温中間熱処理の後、１回目の仕上伸線加工と１回目の低温仕上熱処理により、強度が大きく上昇する。そして、最終的な製品の極細線において、３５００ＭＰａ以上の引張強さを得ることができる。
【実施例】
【００１８】
以下、本発明の実施例について、本発明の範囲から外れる比較例と共に説明する。先ず、真空溶解したステンレス鋼（ＳＵＳ３０４）の溶鋼を、真空アーク再溶解炉（ＶＡＲ）にて精錬し、この溶鋼を鋳造した後、鍛造及び圧延により直径が５．５ｍｍの棒材を得、その後、高温における固溶化熱処理を行った。次いで、この棒材を素線として、中間伸線加工し、直径が１．２ｍｍの素線を得た。この素線に対し、１０５０℃の温度で光輝焼鈍（ＢＡ）による中間熱処理を行った。
【００１９】
その後、中間伸線加工により、素線の直径を０．１ｍｍに縮径した。そして、この素線を、３５０乃至６００℃の範囲の種々の温度で、光輝焼鈍（ＢＡ）により中間熱処理した。得られた素線の機械的性質を下記表１に示す。また、低温中間熱処理前の伸線加工のままの機械的性質を下記表２に示す。表１において、上昇量とは、伸線加工のままの各機械的性質よりも、低温中間熱処理によりどれだけ機械的性質が上昇したかを示すものであり、例えば、表１の引張強さが３１５６ＭＰａの場合（No.Ａ３）は、伸線加工のままの線の引張強さが３０８４ＭＰａであるから、上昇量は（３１５６−３０８４＝７２）ＭＰａとなる。
【００２０】
【表１】
2013047367.tif 000003
【００２１】
【表２】
2013047367.tif 000004
【００２２】
この試験結果を、図１に示す。図１において、横軸は光輝焼鈍温度（低温中間熱処理温度）であり、縦軸は引張強さである。図中、光輝焼鈍（低温中間熱処理）前の引張強さも示す。この図１に示すように、中間伸線加工により直径が０．１ｍｍの素線を得た後、３５０乃至６００℃にて低温中間熱処理した場合には、この低温中間熱処理温度が４００乃至５５０℃の場合に、低温中間熱処理前に比して、実質的な引張強さの向上が認められた。
【００２３】
次に、直径が０．１ｍｍの素線を、光輝焼鈍により５３０℃で低温中間熱処理した後、直径が０．０４ｍｍになるまで仕上伸線加工（第１次仕上伸線加工）し、その後、４００乃至６００℃の低温で第１次仕上熱処理（光輝焼鈍）を行った。その結果を下記表３に示す。また、下記表４は、この第１次仕上伸線加工前の５３０℃の低温中間熱処理後の素線（直径が０．１ｍｍ）の機械的性質を示す。
【００２４】
【表３】
2013047367.tif 000005
【００２５】
【表４】
2013047367.tif 000006
【００２６】
この試験結果を、図２に示す。図２において、横軸は光輝焼鈍温度（低温仕上熱処理温度）であり、縦軸は引張強さである。図中、光輝焼鈍（低温仕上熱処理）前の引張強さも示す。この図２に示すように、仕上伸線加工により線径が０．０４ｍｍの極細線を得た後、４００乃至５５０℃の温度で低温仕上焼鈍した場合は、いずれも、仕上焼鈍前に比して、引張強さが著しく上昇している。
【００２７】
次に、上述の直径０．０４ｍｍへ第１次仕上伸線加工した後、第１次低温仕上熱処理した極細線に対して、そのうちの第１次仕上熱処理温度が４５０℃、５００℃及び５３０℃の３種類の極細線について、更に、線径が０．０２ｍｍになるように第２次仕上伸線加工すると共に、４００乃至４５０℃の範囲で、再度第２次低温仕上熱処理した。その結果を下記表５に示す。この表５においては、０．０２ｍｍに第２次仕上伸線加工したままの極細線の機械的性質も合わせて示す。
【００２８】
【表５】
2013047367.tif 000007
【００２９】
この試験結果のうち、第１次低温仕上熱処理温度が５３０℃の場合の試験結果を図３に示す。図３において、横軸は光輝焼鈍温度（第２次低温仕上熱処理温度）であり、縦軸は引張強さである。図中、光輝焼鈍（第２次低温仕上熱処理）前の引張強さも示す。この図３に示すように、第２次仕上伸線加工により直径が０．０２ｍｍの極細線を得た後、４００乃至４５０℃の温度で第２次低温仕上焼鈍した場合は、いずれの場合も、第２次仕上焼鈍前に比して、引張強さが上昇している。第１次低温仕上熱処理温度が４５０℃及び５００℃の場合も同様である。
【００３０】
下記表６−１、表６−２は、上記表１乃至５に示す素線及び極細線の「伸線のまま」及び「熱処理後」の引張強さを示す。例えば、実施例Ｄ６は、直径が１．２ｍｍのときに１０５０℃で最終高温中間熱処理が行われ、その後の３次の中間伸線加工（線径０．２８ｍｍ→０．１５ｍｍ→０．１０ｍｍ）により、直径が０．１０ｍｍになるまで伸線され、その後、４００℃の低温で低温中間熱処理が行われ、次いで、第１次仕上伸線加工により線径が０．０４ｍｍになり、４５０℃で第１次低温仕上熱処理が行われ、その後、第２次仕上伸線加工により線径が０．０２ｍｍになり、４２５℃で第２次低温仕上熱処理が行われたものである。一方、比較例Ｄ４は、１回低温中間熱処理が行われただけであり、複数回の伸線加工及び低温熱処理がなされたものではない。これらの実施例及び比較例において、第１次仕上伸線加工が行われたものは（つまり、ε２が０でないものは）、ε１及びε１＋ε２が本発明の要件を満たす。即ち、本発明の実施例は、全て、真歪みε１がε１≧４．２を満たし、ε１＋ε２≧６．８を満たし、ε２≧１．４を満たす。
【００３１】
本発明の実施例は、高温中間熱処理の後、伸線加工と４００乃至５５０℃の範囲の温度での低温熱処理とを複数回繰り返したものであり、いずれも、最終的に引張強度が３５００ＭＰａ以上の極細線が得られた。これに対し、低温熱処理が１回であるとか、低温熱処理の温度が４００乃至５５０℃の範囲に入らないような本発明の比較例の場合は、いずれも、最終的な製品極細線において、引張強さは３５００ＭＰａ未満であった。
【００３２】
また、下記表７は、最初の低温熱処理を施したときの線径が０．１５ｍｍの場合の実施例及び比較例である。この表７に示すように、伸線加工及び低温熱処理を複数回繰り返した実施例は、製品極細線の引張強さが３５００ＭＰａ以上である。これに対し、低温熱処理が１回の場合は、得られた極細線の強度が低い。
【００３３】
更に、下記表８は、高温中間熱処理の後、線径が０．０４ｍｍになるまで中間伸線加工したものである。この場合も、その後、低温熱処理、伸線加工、低温熱処理を行うことにより、引張強さが３５００ＭＰａ以上の極細線を得ることができた。これに対し、低温熱処理が１回の場合は、得られた極細線の強度が低い。
【００３４】
【表６−１】
2013047367.tif 000008
【００３５】
【表６−２】
2013047367.tif 000009
【００３６】
【表７】
2013047367.tif 000010
【００３７】
【表８】
2013047367.tif 000011
【産業上の利用可能性】
【００３８】
本発明は、精密フィルタ及びスクリーン印刷用メッシュ等の金網用素線に使用される極細線の引張強さの向上に極めて有益である。
【図１】
2013047367.tif 000012
【図２】
2013047367.tif 000013
【図３】
2013047367.tif 000014